(57)【要約】【課題】高純アルミニウム、工業用純アルミニウム及びアルミニウム合金の圧延に用いることができ、高速圧延や高圧化圧延においても、優れた潤滑性を発揮でき、ロールコーティングの発生を抑制できる冷間圧延潤滑油を提供すること。【解決手段】アルミニウムの冷間圧延に用いる潤滑油である。該潤滑油は、特定量の油性剤、アミン誘導体、及び基油からなる。油性剤は、高級アルコール０．１〜１５重量部、高級脂肪酸０．０１〜３重量部、及び高級脂肪酸エステル０．１〜１５重量部から選ばれる１種以上からなる。また、アミン誘導体は、脂肪族アミン、アルカノールアミン、脂肪族ポリアミン、芳香族アミン、脂環式アミン、複素環アミン、及びそれらのアルキレンオキシド付加物から選ばれる１種以上からなる。また、基油は、ポリイソブチレン、α−オレフィン、及び鉱油から選ばれる１種以上からなる。【選択図】なし【特許請求の範囲】
【請求項１】
アルミニウムの冷間圧延に用いる潤滑油であって、
該潤滑油は、油性剤と、アミン誘導体と、基油とからなり、
上記油性剤は、炭素数１１〜１５の高級アルコール０．１〜１５重量部、炭素数１２〜１８の高級脂肪酸０．０１〜３重量部、及び炭素数１３〜２２の高級脂肪酸エステル０．１〜１５重量部から選ばれる１種以上からなり、その合計量は０．０１〜３３重量部であり、
上記アミン誘導体は、脂肪族アミン、アルカノールアミン、脂肪族ポリアミン、芳香族アミン、脂環式アミン、複素環アミン、及びそれらのアルキレンオキシド付加物から選ばれる１種以上からなり、その合計量は０．０１〜５重量部であり、
上記基油は、ポリイソブチレン、炭素数１２〜１８のα−オレフィン、及び鉱油から選ばれる１種以上からなり、その合計量は９９．９８〜６２重量部であることを特徴とする冷間圧延潤滑油。
【請求項２】
請求項１において、上記高級アルコールは、下記の一般式（１）で表されるアルコールからなることを特徴とする冷間圧延潤滑油。
Ｒ１−ＯＨ    ・・・（１）
（Ｒ１は、炭素数１１〜１５のアルキル基である。）
【請求項３】
請求項１又は２において、上記高級脂肪酸は、下記の一般式（２）で表される脂肪酸からなることを特徴とする冷間圧延潤滑油。
Ｒ２−ＣＯＯＨ  ・・・（２）
（Ｒ２は、炭素数１１〜１７のアルキル基又はアルケニル基である。）
【請求項４】
請求項１〜３のいずれか一項において、上記高級脂肪酸エステルは、下記の一般式（３）で表される脂肪酸エステルからなることを特徴とする冷間圧延潤滑油。
Ｒ３−ＣＯＯ−Ｒ４  ・・・（３）
（Ｒ３は、炭素数１１〜１７のアルキル基又はアルケニル基、Ｒ４は炭素数１〜４のアルキル基である。）
【請求項５】
請求項１〜４のいずれか一項において、上記基油としてのα−オレフィンは、１−ドデセン、１−テトラセン、１−ヘキサデセン及び１−オクタデセンから選ばれる１種以上からなることを特徴とする冷間圧延潤滑油。
【請求項６】
請求項１〜５のいずれか一項において、上記基油としての上記ポリイソブチレンは、下記の式（４）で表され、かつ粘度が５〜２０ｍｍ2／ｓであることを特徴とする冷間圧延潤滑油。
【化１】
2006022281.tif 000006
（ｎは１以上の自然数）
【請求項７】
請求項６において、上記式（４）で表される上記ポリイソブチレンは、水素添加されていることを特徴とする冷間圧延潤滑油。
【請求項８】
請求項１〜７のいずれか一項において、上記冷間圧延潤滑油は、粘度が１〜２０ｍｍ2／ｓであることを特徴とする冷間圧延潤滑油。
【発明の詳細な説明】
【技術分野】
【０００１】
本発明は、アルミニウムの冷間圧延に用いる潤滑油に関する。
【背景技術】
【０００２】
従来より、アルミニウムの圧延においては、圧延機の圧延ロールとアルミニウムとの間の摩擦を軽減し潤滑性を確保し、圧延後のアルミニウム板等のアルミニウム製品に傷が発生することを防止する目的で、圧延用の潤滑油が用いられている。このような潤滑油としては、一般に、粘度が数ｃＳｔの鉱油を基油とし、かつ高級アルコール等の油性剤を含有するものが用いられてきた。また、潤滑油の潤滑性が特に要求される場合には、さらにオレイン酸等の高級脂肪酸を少量添加した潤滑油が用いられてきた。
【０００３】
近年、アルミニウム板等のアルミニウム製品においては、高生産性及び高品質化に対する要求がますます厳しくなっている。そこで、生産性へ要求に対応すべく、アルミニウムの圧延において、高速圧延や高圧化圧延が実施されるようになってきた。
【０００４】
しかしながら、高速圧延や高圧化圧延を行うと、圧延機の圧延ロールの表面にロールコーティングと称するアルミニウムの凝着層が形成され易くなる。このロールコーティングは、その量及び性状により、圧延性や、圧延後のアルミニウムの表面品質に悪影響を及ぼす場合があった。特に純度９９．９％以上の高純アルミニウムの被圧延材料を用いて高速圧延を行うと、ロールコーティングが厚くなり易い。その結果、アルミニウム板の厚みが数ミリピッチで変動するという板厚ハンチングという現象がおこり易くなる。また、ロールコーティングが発生すると、圧延機自体にも振動負荷が発生する。その結果、結局は低速圧延に戻さざるをえなくなり、高生産性が達成できなくなるという問題があった。
【０００５】
このような問題を回避するため、潤滑油中の高級アルコールを増量させたり、オレイン酸等の脂肪酸を添加したりすることが行われていた。しかし、この場合には、潤滑油の臭気がきつくなり、作業環境を悪化させるという問題があった。その上、脂肪酸の添加により、脂肪酸石鹸を形成し、それがアルミニウム製品の表面を汚染するという問題があった。さらに、圧延後に焼鈍等を行うと、オイルステインと称する黒色系の焼きつき等の欠陥が発生し易くなるという問題があった。また、潤滑油中のアルミ磨耗粉を増加させるという問題もあった。
そこで、かかる問題に対処すべく、種々の潤滑油が開発されている（特許文献１〜６参照）。これら潤滑油を用いることにより、高純アルミニウムでのロールコーティングを抑制することができる。
【０００６】
しかしながら、特許文献１〜６に開示された潤滑油を、所謂１０００系アルミニウム等の純度９９．９％未満の工業用純アルミニウムやアルミニウム合金に供した場合には、圧延潤滑性が劣化するという問題がある。一般に工業的には、圧延機には一系統のタンクに一種類の潤滑油を収容させて、この一種類の潤滑油を用いて多材質のアルミニウムの圧延を行うため、高純アルミニウムだけではなく、工業用純アルミニウムやアルミニウム合金にも用いることができなければ、現実の工業的には使用不可能となる。
【０００７】
【特許文献１】特開２００１−３２９２８７号公報
【特許文献２】特開２０００−１１９６７９号公報
【特許文献３】特開２０００−８０３９０号公報
【特許文献４】特開２０００−８０３８９号公報
【特許文献５】特開２０００−８０６８号公報
【特許文献６】特開平１０−３３８８９４号公報
【発明の開示】
【発明が解決しようとする課題】
【０００８】
本発明はかかる従来の問題点に鑑みてなされたものであって、高純アルミニウム、工業用純アルミニウム及びアルミニウム合金の圧延に用いることができ、高速圧延や高圧化圧延においても、優れた潤滑性を発揮でき、ロールコーティングの発生を抑制できる冷間圧延潤滑油を提供しようとするものである。
【課題を解決するための手段】
【０００９】
本発明は、アルミニウムの冷間圧延に用いる潤滑油であって、
該潤滑油は、油性剤と、アミン誘導体と、基油とからなり、
上記油性剤は、炭素数１１〜１５の高級アルコール０．１〜１５重量部、炭素数１２〜１８の高級脂肪酸０．０１〜３重量部、及び炭素数１３〜２２の高級脂肪酸エステル０．１〜１５重量部から選ばれる１種以上からなり、その合計量は０．０１〜３３重量部であり、
上記アミン誘導体は、脂肪族アミン、アルカノールアミン、脂肪族ポリアミン、芳香族アミン、脂環式アミン、複素環アミン、及びそれらのアルキレンオキシド付加物から選ばれる１種以上からなり、その合計量は０．０１〜５重量部であり、
上記基油は、ポリイソブチレン、炭素数１２〜１８のα−オレフィン、及び鉱油から選ばれる１種以上からなり、その合計量は９９．９８〜６２重量部であることを特徴とする冷間圧延潤滑油にある（請求項１）。
【００１０】
本発明の冷間圧延潤滑油は、上記のごとく特定の油性剤、アミン誘導体、及び基油を含有している。
そのため、上記冷間圧延潤滑油は、高純アルミニウムだけでなく、工業用純アルミニウム及びアルミニウム合金の冷間圧延にも用いることができ、いずれの材料に対しても優れた圧延潤滑性を発揮することができる。なお、本発明においては、高純アルミニウム、工業用純アルミニウム及びアルミニウム合金を総称して以下適宜「アルミニウム」という。
【００１１】
また、上記冷間圧延潤滑油は、冷間圧延機の圧延ロールの表面にロールコーティング（アルミニウムの凝着層）が発生することを抑制することができ、アルミニウムの高速圧延及び高圧下圧延が可能になる。
さらに、上記冷間潤滑油においては、金属石鹸等の副生成物の発生が抑制される。そのため、アルミニウム板等の圧延後のアルミニウム製品に汚染やオイルステインが発生することを抑制できる。それ故、上記冷間圧延潤滑油をアルミニウムの圧延に用いると、表面の品質に優れたアルミニウム製品を製造することができる。
【００１２】
このように、本発明によれば、高純アルミニウム、工業用純アルミニウム及びアルミニウム合金の圧延に用いることができ、高速圧延や高圧化圧延においても、優れた潤滑性を発揮でき、ロールコーティングの発生を抑制できる冷間圧延潤滑油を提供することができる。
【発明を実施するための最良の形態】
【００１３】
次に、本発明の実施の形態例について説明する。
本発明の冷間圧延潤滑油（請求項１）は、上記油性剤と、上記アミン誘導体と上記基油とを含有する。
まず、上記油性剤について説明する。
上記冷間圧延潤滑油は、上記油性剤を０．０１〜３３重量部含有し、該油性剤は、炭素数１１〜１５の高級アルコール０．１〜１５重量部、炭素数１２〜１８の高級脂肪酸０．０１〜３重量部、及び炭素数１３〜２２の高級脂肪酸エステル０．１〜１５重量部から選ばれる１種以上からなる。
【００１４】
上記高級アルコールの含有量が０．１重量部未満の場合には、境界潤滑性、即ち極性基を有する上記油性剤が圧延ロールの表面あるいは被圧延材表面に化学あるいは物理吸着し、その吸着膜を介する潤滑性が低下し、圧延時に焼き付きが発生し、圧延後のアルミニウム板等のアルミニウム製品の表面に傷が生じるおそれがある。一方、上記高級アルコールの含有量が１５重量部を超えても、上記冷間圧延潤滑油の特性は向上しない。そのため、この場合には、ムダにコストが増大してしまうという問題がある。上記高級アルコールの含有量は、作業環境、圧延潤滑性、コスト等を考慮すると、３重量部〜１０重量部であることがより好ましい。
【００１５】
また、上記高級アルコールの炭素数が１１未満の場合には、上記冷間圧延潤滑油の臭いがきつくなり、作業環境を悪化させるおそれがある。さらにこの場合には、境界潤滑性が劣化し、圧延時に焼き付きが発生し、アルミニウム製品の表面に傷が生じるおそれがある。一方、炭素数が１５を超える場合には、冬季や寒冷地等の低温環境下において上記冷間圧延潤滑油が凝固し易くなり、取り扱いが困難になるおそれがある。
【００１６】
また、上記高級アルコールは、下記の一般式（１）で表されるアルコールからなることが好ましい（請求項２）。
Ｒ１−ＯＨ    ・・・（１）
（Ｒ１は、炭素数１１〜１５のアルキル基である。）
Ｒ１の炭素数が１１〜１５とする理由は、上記の高級アルコールの炭素数を１１〜１５の範囲に限定する理由と同様である。
上記一般式（１）で表されるアルコールの具体例としては、例えばラウリルアルコール、ミリスチルアルコール、パルミチンアルコール、オレイルアルコール、ステアリルアルコール等がある。これらは、いずれか１種を用いることもできるが２種以上を混合して用いることもできる。より好ましくは、ラウリルアルコール又は／及びオレイルアルコールがよい。
【００１７】
次に、上記高級脂肪酸の含有量が０．０１重量部未満の場合には、境界潤滑性が劣化し、圧延時に焼き付きが発生し、圧延後のアルミニウム板等のアルミニウム製品の表面に傷が生じるおそれがある。一方、上記高級脂肪酸の含有量が３重量部を超える場合には、圧延後のアルミニウム製品を焼鈍した際に、オイルステインが発生しやすくなるおそれがある。また、圧延潤滑油中に金属石鹸が発生し、アルミニウム製品の表面の品質を劣化させるおそれがある。
【００１８】
また、上記高級脂肪酸の炭素数が１２未満の場合には、上記冷間圧延潤滑油の境界潤滑性が劣化するおそれがある。一方、炭素数が１８を超える場合には、冬季や寒冷地等の低温環境下において上記冷間圧延潤滑油が凝固し易くなり、取り扱いが困難になるおそれがある。
【００１９】
上記高級脂肪酸は、下記の一般式（２）で表される脂肪酸からなることが好ましい（請求項３）。
Ｒ２−ＣＯＯＨ  ・・・（２）
（Ｒ２は、炭素数１１〜１７のアルキル基又はアルケニル基である。）
上記一般式（２）において、Ｒ２の炭素数を１１〜１７とする理由は、上記の高級脂肪酸の炭素数を１２〜１８の範囲に限定する理由と同様である。即ち、上記一般式（２）におけるＲ２の炭素数が１１未満の場合には、境界潤滑性が劣化するおそれがあり、１７を超える場合には、低温環境下において凝固しやすくなる。
【００２０】
上記一般式（２）で表される脂肪酸の具体例としては、例えばカプリン酸、ウンデカン酸、ラウリン酸、トリデカン酸、デミスリチン酸、ペンタデカン酸、パルチミン酸、マルガリン酸、ステアリン酸、ベヘン酸等の直鎖飽和酸や、パルミトレイン酸、オレイン酸、リノル酸、リノレン酸、リシノール酸等の不飽和脂肪酸がある。これらは、いずれか１種を用いることもできるが２種以上を混合して用いることもできる。
より好ましくは、ラウリン酸、ミリスチン酸、パルミチン酸、オレイン酸等がよい。
この場合には、上記冷間圧延潤滑油の潤滑性や長期安定性をより向上させることができる。さらに、低温環境下においてより凝固し難いものにすることができ、上記冷間圧延潤滑油の取り扱いをより容易にすることができる。
【００２１】
次に、上記高級脂肪酸エステルの含有量が０．１重量部未満の場合には、境界潤滑性が劣化し、圧延時に焼き付きが発生し、圧延後のアルミニウム板等のアルミニウム製品の表面に傷が生じるおそれがある。一方、上記高級脂肪酸エステルの含有量が１５重量部を超える場合には、圧延後のアルミニウム製品を焼鈍した際に、オイルステインが発生しやすくなるおそれがある。
【００２２】
また、上記高級脂肪酸エステルの炭素数が１３未満の場合には、上記冷間圧延潤滑油の潤滑性が劣化したり、ロールコーティングが発生し易くなるおそれがある。また、上記冷間圧延潤滑油の臭いがきつくなり、作業環境が悪化するおそれがある。一方、炭素数が２２を超える場合には、圧延後のアルミニウム板等のアルミニウム製品に残留し、後工程における焼鈍でオイルステインが発生し易くなるおそれがある。またこの場合には、上記冷間圧延潤滑油の融点が高くなるため常温で凝固し易くなり、上記冷間圧延潤滑油の使用に際して、これを加熱するための加熱設備等が必要になるおそれがある。
【００２３】
また、上記高級脂肪酸エステルは、下記の一般式（３）で表される脂肪酸エステルからなることが好ましい（請求項４）。
Ｒ３−ＣＯＯ−Ｒ４  ・・・（３）
（Ｒ３は、炭素数１１〜１７のアルキル基又はアルケニル基、Ｒ４は炭素数１〜４のアルキル基である。）
上記一般式（３）において、Ｒ３の炭素数が１１未満の場合には、上記冷間圧延潤滑油の潤滑性が劣化したり、ロールコーティングが発生し易くなるおそれがある。また、上記冷間圧延潤滑油の臭いがきつくなり、作業環境が悪化するおそれがある。一方、上記一般式（３）におけるＲ３の炭素数が１７を超える場合、又はＲ４の炭素数が４を超える場合には、圧延後のアルミニウム板等のアルミニウム製品に残留し、後工程における焼鈍でオイルステインが発生し易くなるおそれがある。またこの場合には、上記冷間圧延潤滑油の融点が高くなるため常温で凝固し易くなり、上記冷間圧延潤滑油を加熱するための加熱設備が必要になるおそれがある。
【００２４】
上記一般式（３）で表される脂肪酸エステルの具体例としては、例えばカプリル酸メチル、カプリル酸エチル、カプリル酸プロピル、カプリル酸ブチル、ペラルゴン酸メチル、ペラルゴン酸エチル、ペラルゴン酸プロピル、ペラルゴン酸ブチル、カプリン酸メチル、カプリン酸エチル、カプリン酸プロピル、カプリン酸ブチル、ラウリン酸メチル、ラウリン酸エチル、ラウリン酸プロピル、ラウリン酸ブチル、ミリスチン酸メチル、ミリスチン酸エチル、ミリスチン酸プロピル、ミリスチン酸ブチル、パルミチン酸メチル、パルミチン酸エチル、パルミチン酸プロピル、パルミチン酸ブチル、ステアリン酸メチル、ステアリン酸エチル、ステアリン酸プロピル、ステアリン酸ブチル、オレイン酸メチル、オレイン酸エチル、オレイン酸プロピル、及びオレイン酸ブチル等がある。これらは、いずれか１種を用いることもできるが２種以上を混合して用いることもできる。
【００２５】
次に、上記アミン誘導体について説明する。
上記冷間圧延潤滑油は、上記アミン誘導体を０．０１〜５重量部含有する。
上記アミン誘導体の含有量が０．０１重量部未満の場合には、ロールコーティングが発生し易くなるおそれがある。一方、５重量部を超える場合には、アミンが過剰になり、上記アミン誘導体が上記油性剤よりも速く金属に吸着することにより、上記油性剤の効果を阻害するおそれがある。その結果、上記冷間圧延潤滑油の圧延潤滑性が低下するおそれがある。より好ましくは０．１重量部〜１重量部がよい。
【００２６】
上記アミン誘導体は、脂肪族アミン、アルカノールアミン、脂肪族ポリアミン、芳香族アミン、脂環式アミン、複素環アミン、及びそれらのアルキレンオキシド付加物から選ばれる１種以上からなる。また、これらのアミン誘導体は、ヒドロキシル基、エーテル基等を含むことができる。
付加されるアルキレンオキシドの重合形態としては、１種類のアルキレンオキシドの単独重合、２種類以上のアルキレンオキシドのランダム共重合、ブロック共重合又はランダム／ブロック共重合等がある。
アルキレンオキシド付加物においては、付加されるアルキレンオキシドのモル数は、アミン類１モルに対して１〜６モルであることが好ましい。６モルを超える場合には、基油への溶解性が低下するおそれがある。
【００２７】
上記アミン誘導体の具体例としては、例えば次のようなものがある。
即ち、脂肪族アミンとしては、例えばメチルアミン、エチルアミン、ブチルアミン、カプリルアミン、ラウリルアミン、ステアリルアミン、オレイルアミン、牛脂アミン、ジメチルアミン、ジエチルアミン、ジオクチルアミン、ブチルオクチルアミン、ジステアリルアミン、ジメチルオクチルアミン、ジメチルデシルアミン、ジメチルラウリルアミン、ジメチルミリスチルアミン、ジメチルパルミチルアミン、ジメチルステアリルアミン、ジメチルベヘニルアミン、ジラウリルモノメチルアミン、トリオクチルアミン等がある。
【００２８】
アルカノールアミンとしては、モノエタノールアミン、ジエタノールアミン、トリエタノールアミン、Ｎ−メチルエタノールアミン、Ｎ，Ｎ−ジメチルエタノールアミン、Ｎ−エチルエタノールアミン、Ｎ，Ｎ−ジエチルエタノールアミン、Ｎ−イソプロピルエタノールアミン、Ｎ，Ｎ−ジイソプロピルエタノールアミン、モノイソプロパノールアミン、ジイソプロパノールアミン、トリイソプロパノールアミン、Ｎ−メチルイソプロパノールアミン、Ｎ，Ｎ−ジメチルイソプロパノールアミン、Ｎ−エチルイソプロパノールアミン、Ｎ，Ｎ−ジエチルイソプロパノールアミン、Ｎ−イソプロピルイソプロパノールアミン、Ｎ，Ｎ−ジイソプロピルイソプロパノールアミン、モノｎ−プロパノールアミン、ジｎ−プロパノールアミン、トリｎ−プロパノールアミン、N−メチルｎ−プロパノールアミン、Ｎ，Ｎ−ジメチルｎ−プロパノールアミン、N−エチルｎ−プロパノールアミン、Ｎ，Ｎ−ジエチルｎ−プロパノールアミン、N−イソプロピルｎ−プロパノールアミン、Ｎ，Ｎ−ジイソプロピルｎ−プロパノールアミン、モノブタノールアミン、ジブタノールアミン、トリブタノールアミン、Ｎ−メチルブタノールアミン、Ｎ，Ｎ−ジメチルブタノールアミン、Ｎ−エチルブタノールアミン、Ｎ，Ｎ−ジエチルブタノールアミン、Ｎ−イソプロピルブタノールアミン、Ｎ，Ｎ−ジイソプロピルブタノールアミン等がある。
【００２９】
脂肪族ポリアミンとしては、例えばエチレンジアミン、ジエチレントリアミン、トリエチレンテトラアミン、ヘキサメチレンジアミン、硬化牛脂プロピレンジアミン等がある。
芳香族アミンとしては、例えばアニリン、ジメチルアニリン、ジエチルアニリン等がある。
脂環式アミンとしては、例えばＮ−シクロヘキシルアミン、Ｎ，Ｎ−ジシクロヘキシルアミン、Ｎ，Ｎ−ジメチル−シクロヘキシルアミン、Ｎ，Ｎ−ジエチル−シクロヘキシルアミン、Ｎ，Ｎ−ジ（３−メチル−シクロヘキシル）アミン、Ｎ，Ｎ−ジ（２−メトキシ−シクロヘキシル）アミン、Ｎ，Ｎ−ジ（４−ブロモ−シクロヘキシル）アミン等がある。
【００３０】
複素環アミンとしては、例えばピロリジン、ピペリジン、２−ピペコリン、３−ピペコリン、４−ピペコリン、２，４−ピペコリン、２，６−ピペコリン、３，５−ルペチジン、ピペラジン、ホモピペラジン、Ｎ−メチルピペラジン、Ｎ−エチルピペラジン、Ｎ−プロピルピペラジン、Ｎ−メチルホモピペラジン、Ｎ−アセチルピペラジン、Ｎ−アセチルホモピペラジン、１−（クロロフェニル）ピペラジン、Ｎ−アミノエチルピペリジン、Ｎ−アミノプロピルピペリジン、Ｎ−アミノエチルピペラジン、Ｎ−アミノプロピルピペラジン、Ｎ−アミノエチルモルホリン、Ｎ−アミノプロピルモルホリン、Ｎ−アミノプロピル−2−ピペコリン、Ｎ−アミノプロピル−４−ピペコリン、１，４−ビス（アミノプロピル）ピペラジン等がある。
【００３１】
上記アミン誘導体は、油に対する溶解性の面から分岐鎖を有する炭素数４以上の炭化水素基を有していることが好ましい。また、上記アミン誘導体の全炭素数が２０を超える場合には、アルミニウムの圧延後に行われる焼鈍等により、オイルステインが発生し易くなるおそれがある。
【００３２】
次に、上記基油について説明する。
上記冷間圧延潤滑油は、上記基油を９９．９８〜６２重量部含有する。
上記基油の含有量が９９．９８を超える場合には、相対的に、上記冷間圧延潤滑油中の上記油性剤や上記アミン誘導体の量が少なくなる。そのため、境界潤滑性が低下し、焼き付きが発生し、圧延後のアルミニウム板等のアルミニウム製品の表面に傷が生じるおそれがある。また、この場合には、ロールコーティングが発生しやすくなるおそれがある。
一方、６２重量部未満の場合には、圧延後のアルミニウム製品を焼鈍した際に、オイルステインが発生しやすくなるおそれがある。また、圧延潤滑性が低下するおそれがある。
【００３３】
上記基油は、ポリイソブチレン、炭素数１２〜１８のα−オレフィン、及び鉱油から選ばれる１種以上からなる。
上記鉱油としては、パラフィン系又は／及びナフテン系の鉱油を用いることができる。
また、環境保護の観点からアロマ成分の含有量が２％以下の鉱油が好ましい。
【００３４】
α−オレフィンは、アルミニウムの圧延時に、その表面に化学吸着し易く、油性剤としての機能を有している。
α−オレフィンの炭素数が１２未満の場合には、上記冷間圧延潤滑油の境界潤滑性が劣化するおそれがある。一方、炭素数が１８を超える場合には、冬季や寒冷地等の低温環境下において上記冷間圧延潤滑油が凝固し易くなり、取り扱いが困難になるおそれがある。
また、上記基油としてのα−オレフィンは、比較的粘度が低いため、例えば厳しい圧延潤滑性が要求され、かつオイルピットが嫌われる場合等に、好適に使用することができる。
【００３５】
また、上記基油としてのα−オレフィンは、１−ドデセン、１−テトラセン、１−ヘキサデセン及び１−オクタデセンから選ばれる１種以上からなることが好ましい（請求項５）。
この場合には、上記冷間圧延潤滑油の潤滑性をより向上させることができる。特に好ましくは、１−ヘキサデセンと１−オクタデセンとを略等量ずつ混合した混合物がよい。
【００３６】
また、ポリイソブチレンは、比較的高圧粘度が高い。そのため、ポリイソブチレンを基油として含有する上記冷間圧延潤滑油は、ロールバイト内への導入油量、即ち圧延機の圧延ロールと被圧延材料であるアルミニウム材料との間への導入油量が多くなり易い。また、上記ポリイソブチレンは熱分解し易いという特性がある。そのため、ポリイソブチレンを基油として含有する冷間圧延潤滑油は、オイルステインを発生し難い。
したがって、上記ポリイソブチレンは、厳しい圧延潤滑性が要求され、かつオイルステインの発生が懸念される場合等に、好適に使用することができる。
【００３７】
上記基油としての上記ポリイソブチレンは、下記の式（４）で表され、かつ粘度が５〜２０ｍｍ2／ｓであることが好ましい（請求項６）。
【化２】
2006022281.tif 000002
（ｎは１以上の自然数）
【００３８】
この場合には、上記冷間圧延潤滑油の潤滑性をより向上させることができる。また、ポリイソブチレンの粘度が２０ｍｍ2／ｓを超える場合には、取り扱いが困難になるおそれがある。一方、５ｍｍ2／ｓ未満の上記ポリイソブチレンは、入手することが困難になる。工業的に市販されているポリイソブチレンの粘度は５ｍｍ2／ｓ以上だからである。
【００３９】
また、上記式（４）で表される上記ポリイソブチレンは、水素添加されたものを用いることができる（請求項７）。
水素添加されたポリイソブチレンは、下記の式（５）で表される。
【化３】
2006022281.tif 000003
（ｎは１以上の自然数）
【００４０】
また、上記冷間圧延潤滑油は、粘度が１〜２０ｍｍ2／ｓであることが好ましい（請求項８）。
粘度が１ｍｍ2／ｓ未満の場合には、圧延時にロールバイトに供給される上記冷間圧延潤滑油の量が少なくなり、潤滑不良を引き起こし、圧延後のアルミニウム製品の表面品質が劣化するおそれがある。一方、２０ｍｍ2／ｓを超える場合には、圧延時に圧延機のロールとアルミニウム材料との間でスリップが発生したり、オイルピットが発生し易くなる他、圧延後にオイルステインが発生し易くなるおそれがある。より好ましくは、１．２〜６．０ｍｍ2／ｓがよい。
上記冷間圧延潤滑油の粘度は、基油と、該基油に添加する上記油性剤やアミン誘導体等の配合割合で決定することができる。
【００４１】
また、上記冷間圧延潤滑油は、上記油性剤、アミン誘導体、基油の他、本発明の効果を損なわない限り、他の添加剤を含有することができる。具体的には、上記添加剤は、上記油性剤とアミン系誘導体と基油との合計量１００重量部対して５重量部以下がよい。
このような添加剤としては、例えば酸化防止剤、さび止め剤、腐食防止剤、消泡剤等がある。酸化防止剤としては，ＤＢＰＣ（２，６−ジターシャリーブチル−Ｐ−クレゾール）等のフェノール系化合物、フェニル−α−ナフチルアミン等の芳香族アミン、ソルビタンモノオレート等の多価アルコールの部分エステル、リン酸エステル及びその誘導体などがある。腐食防止剤としては、例えばベンゾトリアゾール等、消泡剤としてはシリコン系のもの等を用いることができる。
【実施例】
【００４２】
（実施例１）
次に、本発明の実施例につき説明する。
本例では、組成の異なる複数の冷間圧延潤滑油を準備し、これらの特性を調べた。
本例の冷間圧延潤滑油は、アルミニウムの冷間圧延に用いる潤滑油である。該潤滑油は、油性剤０．０１〜３３重量部と、アミン誘導体０．０１〜５重量部と、基油９９．９８〜６２重量部とからなる。油性剤は、炭素数１１〜１５の高級アルコール０．１〜１５重量部、炭素数１２〜１８の高級脂肪酸０．０１〜３重量部、及び炭素数１３〜２２の高級脂肪酸エステル０．１〜１５重量部から選ばれる１種以上からなる。アミン誘導体は、脂肪族アミン、アルカノールアミン、脂肪族ポリアミン、芳香族アミン、脂環式アミン、複素環アミン、及びそれらのアルキレンオキシド付加物から選ばれる１種以上からなる。基油は、ポリイソブチレン、炭素数１２〜１８のα−オレフィン、及び鉱油から選ばれる１種以上からなる。
【００４３】
本例では、後述の表１に示すごとく、油性剤、アミン誘導体、及び基油の種類や量が異なる複数の冷間圧延潤滑油（試料Ｅ１〜試料Ｅ１５）を準備した。
基油としては、下記の３種類の基油Ａ〜Ｃを用いた。
（基油）
基油Ａ：温度４０℃における粘度４．０９ｍｍ2／ｓの鉱油（パラフィン３０容量％、ナフテン７０容量％）
基油Ｂ：直鎖オレフィン（１−ヘキサデセンと１−オクタデセンの等量混合物）
基油Ｃ：温度４０℃における粘度１２．１ｍｍ2／ｓのポリイソブチレン
【００４４】
また、油性剤としては、下記の３種類の油性剤Ａ〜Ｃを用いた。
油性剤Ａ：ラウリルアルコール
油性剤Ｂ：ステアリン酸ブチル
油性剤Ｃ：オレイン酸
また、アミン誘導体としては下記の３種類のアミン誘導体Ａ〜Ｃを用いた。
アミン誘導体Ａ：オレイルアミン
アミン誘導体Ｂ：Ｎ，Ｎ−ジシクロヘキシルアミンエチレンオキシド２モル付加物
アミン誘導体Ｃ：Ｎ−エチルイソプロパノールアミン
【００４５】
次に、試料Ｅ１〜Ｅ１５の冷間圧延潤滑油を用いて、アルミニウム材料の冷間圧延を行い、下記の圧延性試験及びロールコーティング量試験を行った。アルミニウム材料としては、アルミニウム純度の異なる２種類の材料、即ち材料Ａ及び材料Ｂを用いた。
試料Ｅ２〜試料Ｅ１５の圧延試験及びロールコーティング量試験においては、材料Ａを用いて行った。また、試料Ｅ１については、材料Ａ及び材料Ｂをそれぞれ用いて行った。
材料Ａは、Ａｌの他に、Ｓｉを０．１重量％、Ｆｅを０．２７重量％含有する工業用純アルミニウム（ＪＩＳ
Ａ１０５０Ｈ−１８）からなるアルミニウム板（幅４０ｍｍ、長さ４５０ｍｍ、厚さ２．０ｍｍ）である。
材料Ｂは、Ａｌの他に、Ｆｅを０．２５重量％、Ｍｎを０．３５重量％、及びＭｇを４．５重量％含有するアルミニウム合金（ＪＩＳ
Ａ５１８２−Ｈ１８）からなるアルミニウム板（幅４０ｍｍ、長さ４５０ｍｍ、厚さ２．０ｍｍ）である。
【００４６】
（圧延性試験）
アルミニウム材料（圧延材）１枚毎にロールギャップを０．４ｍｍから０．０５ｍｍ間隔で減少させながら圧延材の圧延を繰り返し行った。圧延は、焼き付きやヘリングボーンが発生して圧延ができなくなるまで繰り返し行い、圧延不能となった一つ前の圧延における圧下率（限界圧下率）を測定した。その結果を表１に示す。なお、圧延は、ロール径１５５ｍｍ、ロール表面粗度０．４μｍの圧延ロールを有する圧延機を用いて、圧延速度３４ｍ／ｍｉｎで行った。
【００４７】
（ロールコーティング量試験）
まず、３０枚の圧延材を圧下率５０％で圧延した。その後、圧延機の圧延ロールの表面に付着しているロールコーティングを水酸化ナトリウム水溶液によって溶解し、脱脂綿で回収した。脱脂綿中のアルミニウム溶解液を純水で抽出し、原子吸光法によりアルミニウム量を定量した。その結果を表１に示す。
【００４８】
また、本例においては、試料Ｅ１〜試料Ｅ１５の冷間圧延潤滑油の優れた特性を明らかにするため、比較用として、後述の表２に示すごとく、９種類の潤滑油（試料Ｃ１〜試料Ｃ９）を作製し、その特性を調べた。試料Ｃ１〜試料Ｃ９は、基油として上記基油Ａ（温度４０℃における粘度４．０９ｍｍ2／ｓの鉱油（パラフィン３０容量％、ナフテン７０容量％））を含有する。その他、選択的な成分として、上記油性剤Ａ（ラウリルアルコール）、上記アミン誘導体Ａ（オレイルアミン）、上記アミン誘導体Ｂ（Ｎ，Ｎ−ジシクロヘキシルアミンエチレンオキシド２モル付加物）、アミン誘導体Ｃ（Ｎ−エチルイソプロパノールアミン）を含有する。
【００４９】
上記試料Ｃ１〜試料Ｃ９についても、上記試料Ｅ１〜試料Ｅ１５と同様に、上記圧延性試験及び上記ロールコーティング量試験を行った。これらの試験は、試料Ｃ１〜試料９においてはアルミニウム材料として上記材料Ａを用いて行い、試料Ｃ１及び試料Ｃ５においては、さらに上記材料Ｂについても行った。その結果を表２に示す。
【００５０】
【表１】
2006022281.tif 000004
【００５１】
【表２】
2006022281.tif 000005
【００５２】
表１より知られるごとく、試料Ｅ１〜試料Ｅ１５の冷間圧延潤滑油を用いて、工業用純アルミニウム（材料Ａ）の圧延を行った場合には、いずれも６５％以上という高い限界圧下率を示すと共に、ロールコーティングの発生も４２０ｍｇ／ｍ2以下という非常に少量のものであった。
【００５３】
即ち、試料Ｅ１〜Ｅ１５においては、工業用純アルミニウムの圧延に際して、圧延速度３４ｍ／ｍｉｎという比較的高速な圧延条件下において、限界圧下率６５％以上という高圧な圧延を実施することができる。さらに、工業用純アルミニウムからなる被圧延材料を用いたにもかかわらず、ロールコーティングの発生量も４２０ｍｇ／ｍ2という非常に少ないものであった。
したがって、限界圧下率が６５％以上で、かつロールコーティング量が４２０ｍｇ／ｍ2である上記試料Ｅ１〜試料Ｅ１５冷間圧延潤滑油は、工業用純アルミニウムの高速圧延や高圧化圧延に用いることができる。
【００５４】
これに対し、表２より知られるごとく、試料Ｃ１〜試料Ｃ９の潤滑油においては、工業用純アルミニウム（材料Ａ）の圧延に際して、上記試料Ｅ１〜試料Ｅ１５のごとく限界圧下率６５％以上で、かつロールコーティング量が４２０ｍｇ／ｍ2以下という条件を満足できるものはなかった。
【００５５】
また、アルミニウム合金（材料Ｂ）の圧延を行った場合においては、表１より知られるごとく、本発明の実施例にかかる試料Ｅ１は、５８％という高い限界圧下率を示すと共に、ロールコーティングの発生も１８５ｍｇ／ｍ2という非常に少量のものであった。これに対し、表２より知られるごとく、試料Ｃ１及び試料Ｃ５は、それぞれ５２％、４９％という低い限界圧下率を示し、ロールコーティングの発生量もそれぞれ２３７ｍｇ／ｍ2、１８８ｍｇ／ｍ2という比較的多いものであった。
【００５６】
このように本例によれば、高純アルミニウムだけでなく、工業用純アルミニウム及びアルミニウム合金の圧延に用いることができ、高速圧延や高圧化圧延においても、優れた潤滑性を発揮でき、ロールコーティングの発生を抑制できる冷間圧延潤滑油（試料Ｅ１〜試料Ｅ１５）を提供することができる。